(57)【要約】      （修正有）【課題】得られる白色光が色むら無く、励起光源に高エネルギーなＬＤを用いた場合にも対応できる、耐熱に優れた波長変換蛍光体を提供する。【解決手段】蛍光体は、発光性を有する第１のマトリックス相１０１と、熱伝導性を有する第２のマトリックス相１０２とが３次元的に複合化された構造物からなる蛍光体１００であって、第１のマトリックス相が蛍光材料であり、構造物の平均組織サイズａ（μｍ）と蛍光体の発光波長ｂ（μｍ）とが以下の式、１≦ａ／ｂ≦１．２及び０．２μｍ≦ｂ≦１．３μｍを満たす。【選択図】図１
2020070406.tif 000002
【特許請求の範囲】
【請求項１】
発光性を有する第１のマトリックス相と、熱伝導性を有する第２のマトリックス相とが３次元的に複合化された構造物からなる蛍光体であって、
前記第１のマトリックス相が蛍光材料であり、
前記構造物の平均組織サイズａ（μｍ）と前記蛍光体の発光波長ｂ（μｍ）とが以下の式、
１≦ａ／ｂ≦１．２  及び
０．２μｍ≦ｂ≦１．３μｍ
を満たす、蛍光体。
【請求項２】
前記第１のマトリックス相、および前記第２のマトリックス相は、金属酸化物から構成され、
前記第１のマトリックス相は、前記金属酸化物中の一部の金属元素がランタノイド系元素に置換された構造である、請求項１に記載の蛍光体。
【請求項３】
前記第１のマトリックス相が、母体としてＹ３Ａｌ５Ｏ１２あるいはＬｕ３Ａｌ５Ｏ１２の構造を有し、その一部であるＹ元素あるいはＬｕ元素がＣｅ元素に置換された構造であって、
前記第２のマトリックス相がＡｌ２Ｏ３からなることを特徴とする請求項２に記載の蛍光体。
【請求項４】
請求項１から３のいずれか一項に記載の蛍光体と、
前記発光波長ｂ（μｍ）より短い波長の励起光を発光する発光デバイスと、
を備えた、光源モジュール。
【発明の詳細な説明】
【技術分野】
【０００１】
本発明は、白色ＬＥＤ（Ｌｉｇｈｔ  Ｅｍｉｔｔｉｎｇ  Ｄｉｏｄｅ）や白色レーザー光源に使用される波長変換蛍光体と光源モジュールに関する。
【背景技術】
【０００２】
近年、青色ダイオードが実用化され青色ＬＥＤの量産が始まり、赤色、緑色とともに光の三原色が揃ったことによってＬＥＤの白色化が可能となっている。
【０００３】
白色ＬＥＤは、照明機器の高輝度化、高出力化そして高効率化の実現によって一般照明用光源に使われるものとなっている。
【０００４】
また、光源モジュールとしてプロジェクターの高輝度対応や自動車のヘッドライト遠方照明の要求に対してより出力の高い光源が求められており、ＬＥＤ光源に変わり、青色レーザーダイオード（ＬＤ）を励起光として用いられる検討が進んでいる。
【０００５】
特にレーザーディスプレイ実用化の波及効果としてＬＤ光源モジュールの単価が下がっており、自動車のレーザーヘッドライト、インテリジェント照明、内視鏡照明などのレーザー照明への展開が始まっている。
【０００６】
加えてＬＤは点発光光源としての光学特性を有し、指向性の求められる自動車のヘッドライトや、光源として集光し、志向性の高い光を要する用途において光学システムを小型化することが可能となる。
【０００７】
しかしながら、励起光のパワー密度を上げていくと微小な面積に光エネルギーが集中し、発熱量が増加する。そのため耐熱性に優れ、指向性の高い蛍光を発する蛍光体が要求される。
【０００８】
従来、白色ＬＥＤではＩｎＧａＮ系半導体から発せられる青色のピーク４５０ｎｍの波長の励起光をＣｅ３＋が賦活金属として用いられたＹＡＧ：Ｃｅ蛍光体が吸収し、５５０ｎｍ付近にピークを有する黄色の光を蛍光し、青色と黄色を混色することにより白色化が可能となっている。なお、蛍光体は、波長変換機能を有する。すなわち、蛍光体は、ある波長の光を吸収しそれとは異なる波長の光である蛍光を発生する。
【０００９】
従来のＹＡＧ：Ｃｅ蛍光体は、主としてＡｌ２Ｏ３とＹ２Ｏ３とＣｅＯ２などの酸化物を焼結することによって形成されていた。しかしながら、焼結体の蛍光体特性として蛍光体温度が１００℃〜１５０℃程度まで温度が上昇すると、急激に蛍光出力が低下する問題があった。
【００１０】
その問題を解決するため、特許文献１に記載の蛍光体は、励起光の波長が４６０ｎｍであり、温度を２５℃から１００℃まで上げたときの蛍光強度（蛍光出力）の低下が３％未満であり、ＹＡＧ結晶を母結晶とする単結晶の蛍光体が開示されている。
【００１１】
また特許文献２には、二種以上の金属酸化物マトリックス相から生成された波長変換材料が開示されている。この波長変換材料は、各マトリックス相が連続的にかつ三次元的に配列されて相互に絡み合って存在し、マトリックス相の少なくとも一つが付活された酸化物からなる蛍光体相であるセラミック複合材料からなる。
【先行技術文献】
【特許文献】
【００１２】
【特許文献１】特許第５６４９２０２号公報
【特許文献２】特許第４６０９３１９号公報
【発明の概要】
【発明が解決しようとする課題】
【００１３】
しかしながら、特許文献１に記載の蛍光体は、単結晶であるため耐熱性に優れるが、黄色透明であるため、青色のＬＤ励起光により発光した黄色の蛍光は広がり角を有する。一方、青色のＬＤ光は指向性が高い状態で光が透過するため、周囲が黄色く中心部が青みかかった色むらのある白色光となる問題がある。
【００１４】
加えて、上記のように光が広がるため、効率のよい光源モジュールを得るためには、大きな光学系を用いて集光する必要があり、光源モジュールが大型化する。
【００１５】
また、特許文献２に記載の光変換部材では２種以上の酸化物よりなり、蛍光を発する化合物を含むマトリックス相から構成される凝固体である。この蛍光体は２種以上の酸化物層を有するため、青色のＬＤ励起光により発光した黄色の蛍光は酸化物相界面において屈折する。このため、蛍光体相などの酸化物層をＬＤ励起光、及び、ＬＤ励起光による蛍光が反射を繰り返し伝播する。この酸化物は、ルツボ内で溶融させ、凝固させて作成するが、光が伝播する酸化物のサイズは凝固速度に依存する。融液の凝固速度は、融液組成及び溶融条件によって、適宜の値に設定することになるが、通常５０ｍｍ／ｈ以下、好ましくは１〜２０ｍｍ／ｈとされている。このような凝固速度では酸化物相のサイズは１００μｍ程度となる。このようにして作成した酸化物は、３次元的に酸化物層が入り組んで形成されているため、酸化物層を蛍光が３次元的に入り組んだ層内を伝播するため、黄色の蛍光は、発光面において約２倍程度に広がり、かつ、青色の光は指向性が高い状態で透過するため、特許文献１と同様に色むらのある白色光となる。
【００１６】
以上の問題を解決するためには、ＬＥＤやＬＤの青色の励起光と、蛍光体により発光した黄色の蛍光と、を混色し色むらの無い白色光を得ることと耐熱性に優れた材料が必要となる。
【００１７】
本発明は、得られる白色光が色むら無く、励起光源に高エネルギーなＬＤを用いた場合にも対応できる、耐熱に優れた波長変換蛍光体を提供することを目的とする。
【課題を解決するための手段】
【００１８】
本発明に係る蛍光体は、発光性を有する第１のマトリックス相と、熱伝導性を有する第２のマトリックス相とが３次元的に複合化された構造物からなる蛍光体であって、
前記第１のマトリックス相が蛍光材料であり、
前記構造物の平均組織サイズａ（μｍ）と前記蛍光体の発光波長ｂ（μｍ）とが以下の関係式、
１≦ａ／ｂ≦１．２  及び
０．２μｍ≦ｂ≦１．３μｍ
を満たす。
【００１９】
また、本発明に係る光源モジュールは、上記蛍光体と、
前記蛍光体の発光波長ｂ（μｍ）より短い励起光を発光する発光デバイスと、
を備える。
【発明の効果】
【００２０】
以上のように、本発明に係る蛍光体によれば、構造物の平均組織サイズが蛍光体の発光波長より大きい。そこで、レーザー光を照射した際、レーザー光の照射面とは反対側へ導波したレーザー光の抜けが低減され、色むらを抑制することが可能となる。これにより、励起光源に高エネルギーなＬＤを用いた場合にも耐熱性に優れた蛍光体および光源モジュールを実現できる。
【図面の簡単な説明】
【００２１】
【図１】実施の形態１に係る波長変換蛍光体の断面構成を示す断面模式図である。
【図２Ａ】実施の形態１に係る蛍光体を得るための引下げプロセスの初期状態を表す概略図である。
【図２Ｂ】実施の形態１に係る蛍光体を得るための引下げプロセスにおける引き下げの途中状態を示す概略図である。
【図３Ａ】実施の形態１に係る蛍光体の断面のＳＥＭ写真である。
【図３Ｂ】図３ＡのＳＥＭ写真から１つのラインに沿って２値化したマトリックス相の境界を示す概略図である。
【図４】実施の形態１において説明した蛍光体の色むらを測定するために使用した装置の構成を表す概略図である。
【図５】実施の形態１において説明した蛍光体の蛍光強度を測定するために使用した装置の構成を表す概略図である。
【図６】比較例１〜７及び実施例１〜５の評価結果を示す表である。
【発明を実施するための形態】
【００２２】
第１の態様に係る蛍光体は、発光性を有する第１のマトリックス相と、熱伝導性を有する第２のマトリックス相とが３次元的に複合化された構造物からなる蛍光体であって、
前記第１のマトリックス相が蛍光材料であり、
前記構造物の平均組織サイズａ（μｍ）と前記蛍光体の発光波長ｂ（μｍ）とが以下の関係式、
１≦ａ／ｂ≦１．２  及び
０．２μｍ≦ｂ≦１．３μｍ
を満たす。
【００２３】
第２の態様に係る蛍光体は、上記第１の態様において、前記第１のマトリックス相、および前記第２のマトリックス相は、金属酸化物から構成され、
前記第１のマトリックス相は、前記金属酸化物中の一部の金属元素がランタノイド系元素に置換された構造であってもよい。
【００２４】
第３の態様に係る蛍光体は、上記第２の態様において、前記第１のマトリックス相が、母体としてＹ３Ａｌ５Ｏ１２あるいはＬｕ３Ａｌ５Ｏ１２の構造を有し、その一部であるＹ元素あるいはＬｕ元素がＣｅ元素に置換された構造であって、
前記第２のマトリックス相がＡｌ２Ｏ３からなるものであってもよい。
【００２５】
第４の態様に係る光源モジュールは、上記第１から第３のいずれかの蛍光体と、
前記蛍光体の発光波長ｂ（μｍ）より短い波長の励起光を発光する発光デバイスと、
を備える。
【００２６】
上記構成によって、発光性を有する第１のマトリックス相より発生する熱を、熱伝導性を有する第２のマトリックス相に効率的に伝導し、放熱させることができる。
【００２７】
上記構成によって発光量を低下させることなく、かつ色むらを低減した蛍光体を実現することができる。
【００２８】
以下、実施の形態に係る蛍光体について添付図面を参照しながら詳述する。なお、図面において実質的に同一の部材については同一の符号を付している。
【００２９】
（実施の形態１）
＜波長変換蛍光体＞
図１は、実施の形態１に係る蛍光体１００の断面構成を示す断面模式図である。
実施の形態１に係る蛍光体１００は、発光性を有する第１のマトリックス相１０１と、熱伝導性を有する第２のマトリックス相１０２とが３次元的に複合化した構造物からなる。第１のマトリックス相１０１は、蛍光材料である。また、上記構造物の平均組織サイズａ（μｍ）と蛍光体の発光波長ｂ（μｍ）とは、以下の式、
１≦ａ／ｂ≦１．２  及び
０．２μｍ≦ｂ≦１．３μｍ
を満たす。
この蛍光体１００によれば、発光性の有する第１のマトリックス相１０１より発生する熱を、熱伝導性を有する第２のマトリックス相１０２に効率的に伝導し、放熱させることができる。また、発光量を低下させることなく、かつ色むらを低減した蛍光体を実現することができる。
【００３０】
以下に、この蛍光体１００を構成する構成要素について説明する。
【００３１】
（発光性を有するマトリックス相：第１のマトリックス相）
発光性を有するマトリックス相（第１のマトリックス相）１０１は、母体結晶を構成する一部の元素が、発光源となる元素に置換された構造を有する。母体結晶の構造としては数多く存在する結晶の中でも、例えば、ガーネット構造を有するＹ３Ａｌ５Ｏ１２あるいはＬｕ３Ａｌ５Ｏ１２であることが望ましい。この構造はＹ２Ｏ３あるいはＬｕ２Ｏ３と、この後に述べる熱伝導性を有するマトリックス相１０２であるＡｌ２Ｏ３とからなり、複合体を作製する観点では非常に好適である。
また、発光源となる元素としては、ランタノイド系元素が挙げられるが、その中でもＣｅ元素を選択することが望ましい。上述したように発光源となる元素は母体結晶を構成する一部の元素と置換されるが、特にＹ３Ａｌ５Ｏ１２あるいはＬｕ３Ａｌ５Ｏ１２の一部であるＹ元素あるいはＬｕ元素と置換した際に、それぞれ黄色および緑色の優れた発光を示すことから好適である。
【００３２】
（熱伝導性を有するマトリックス相：第２のマトリックス相）
熱伝導性を有するマトリックス相１０２は、物性として熱伝導率の高いものを選択することができ、金属酸化物や金属窒化物などが知られているが、不活性ガス雰囲気下でも安定である金属酸化物を使用することが望ましい。中でも、発光性を有するマトリックス相１０１を構成する酸化物の１つであり複合体を形成しやすいという観点からＡｌ２Ｏ３を使用することがさらに好ましい。
【００３３】
（構造物の平均組織サイズ）
蛍光体１００において、第１のマトリックス相１０１と第２のマトリックス相１０２とは、図１に示すように、３次元的に複合化された構造物を構成している。構造物の平均組織サイズは、つまり、第１のマトリックス相１０１と第２のマトリックス相１０２との平均組織サイズａ（μｍ）である。この構造物の平均組織サイズａ（μｍ）と蛍光体の発光波長ｂ（μｍ）とは、１≦ａ／ｂ≦１．２  及び  ０．２μｍ≦ｂ≦１．３μｍの関係式を満たす。つまり、平均組織サイズａ（μｍ）は、蛍光体の発光波長ｂ（μｍ）以上である。
構造物の平均組織サイズａ（μｍ）が上記関係式を満たす範囲にあれば、色むらの指標であるＩｂ／Ｉｙの値が小さくなる。
【００３４】
上記の理由としては、例えば、以下のように考えられる。構造物の平均組織サイズが励起波長および、蛍光波長より小さくなることにより、蛍光体内のマトリックス界面において光の屈折が起こりにくくなる。加えて、発光した光は３６０度に発光するため、蛍光体から光が出る面において励起光の入射径に比較して大きな面積から光が放射されることとなり、色むらが発生すると考えられる。
一方、構造物の平均組織サイズが蛍光体の発光波長ｂ（μｍ）の１．２倍を超える場合には、蛍光の黄色の光がマトリックス相内を伝播するため、蛍光体からの発光面においては励起光の入射径に比較して大きな面積から光が放射される。この現象により、白色光を形成する蛍光黄色成分が広がり、青色の励起成分が直進的に蛍光体から出るため、色むらの原因となると考えられる。
【００３５】
＜蛍光体の製造方法＞
次に、実施の形態１に係る波長変換蛍光体１００を作成する方法を説明する。
最も好ましいのは一方向急冷凝固法である。図２Ａ及び図２Ｂは、それぞれ一方向急冷凝固プロセスの初期状態と引き下げの途中状態とを示している。図２Ａ及び図２Ｂを参照しながら、本実施の形態１に係る波長変換蛍光体１００の製造方法について説明する。
【００３６】
本実施の形態１に係る波長変換蛍光体１００は、所定の金属酸化物を融解後、凝固して作られる。例えば、所定量の発光性を有するマトリックス相１０１を形成する金属酸化物、第２のマトリックス相１０２を形成する第２の金属酸化物を所定温度に保持したルツボ２０２に入れ、冷却温度を制御しながら冷却凝結させる。
【００３７】
（１）まずはじめに、所定量の発光性を有するマトリックス相１０１を形成する第１の金属酸化物、熱伝導性を有するマトリックス相１０２を形成する第２の金属酸化物、賦活金属イオンを含む金属酸化物を混合して、混合粉末を調整する。
【００３８】
（２）次に、この混合粉末をルツボ２０２の中に入れ、所定の温度に加熱して、例えば、高周波炉２０１を用いて溶融させる。ここで加熱する環境は窒素雰囲気であることが望ましい。
【００３９】
（３）ルツボ内に溶融した金属酸化物２０５は、種結晶２０４に接触させることで凝固する。その種結晶２０４を所定の速度により引き下げることにより、ルツボ内に溶融した金属酸化物２０５がルツボ２０２の穴を介して流れ落ち、凝固することで金属酸化物である結晶２０６が成長する。
【００４０】
ここで凝固する冷却速度はアウターヒータ２０３により制御され発光性を有するマトリックス相１０１および熱伝導性を有するマトリックス相１０２の組織形状やサイズを決定される。
【００４１】
本実施の形態１に係る波長変換蛍光体１００は、発光性を有するマトリックス相１０１および熱伝導性を有するマトリックス相１０２の間隔は冷却速度により制御可能である。
【００４２】
（実施例及び比較例）
次に、実施例及び比較例に係る蛍光体について説明する。
本実施例１に係る波長変換蛍光体１００は、具体的には、例えば、発光性を有するマトリックス相１０１を形成する金属酸化物としてＹ２Ｏ３の粉末を用い、蛍光を発する賦活金属イオンを含む金属酸化物としてＣｅＯ２の粉末を用いた。また、熱伝導性を有するマトリックス相１０２を形成する金属酸化物Ａｌ２Ｏ３の粉末を原料として用いた。
【００４３】
（ａ）まず始めに、発光性を有する第１のマトリックス相１０１を形成する金属酸化物を調合するために、イットリウム（Ｙ）とセリウム（Ｃｅ）との原子分率としてＣｅ３＋含有量ｘが０．０６７となるようにＹ２Ｏ３とＣｅＯ２を秤量、混合した。
【００４４】
（ｂ）次に、上記第１のマトリックス相１０１である（Ｙ１−ｘＣｅｘ）３−Ａｌ５−Ｏ１２と、第２のマトリックス相１０２であるＡｌ２Ｏ３と、が凝固した際に微細構造が得られる共晶組成となる組成範囲で原料となる金属酸化物を混合する。具体的には、（Ｙ１−ｘＣｅｘ）３−Ａｌ５−Ｏ１２：Ａｌ２Ｏ３＝５１：４９（ｍｏｌ）の比率にて、Ｙ２Ｏ３とＣｅＯ２との混合金属酸化物と、Ａｌ２Ｏ３と、の２種類の金属酸化物粉末を秤量し、混合して、混合粉末を得た。なお、上記Ｃｅ含有量ｘの値は、０．０１５≦ｘ≦０．３の範囲であればよい。また、実施例においては、（Ｙ１−ｘＣｅｘ）３−Ａｌ５−Ｏ１２全体におけるＣｅ濃度を１．０ａｔ％（Ｃｅ含有量ｘの値で０．０６７）となるよう調整した。
【００４５】
（ｃ）上記混合粉末をイリジウム製ルツボの中にいれ、高周波炉にて約２０００℃に加熱し溶融した。このとき溶融雰囲気は、窒素雰囲気にて行う。ルツボ２０２では金属酸化物粉末が溶融し融液状態となっている。また、ルツボ２０２下面部に形成された穴部から融液が流れ出さないように融液の温度調整による粘度調整とルツボ２０２下面部の穴径が調整されている。
このように条件設定されたことにより、融液とルツボ２０２下面部に形成された穴部との表面張力によりルツボ２０２下面部に形成された穴部からドーム状に一部融液がはみ出した状態となっている。
【００４６】
（ｄ）そして、例えば、サファイヤＡｌ２Ｏ３を組成とし、融液を凝固させ結晶を成長させるための起点となる種結晶２０４を上昇させ、このルツボ２０２の下面部に形成されたドーム状の融液に接触させることにより、種結晶２０４の先端部に融液が濡れ広がる。なお、上記では、種結晶２０４としてＡｌ２Ｏ３を用いたが、これに限られず、例えば、Ｙ３Ａｌ５Ｏ１２あるいはＬｕ３Ａｌ５Ｏ１２を用いることができる。
【００４７】
（ｅ）融液は、種結晶２０４に濡れ広がると同時に凝固する。その状態から種結晶２０４を引き下げることにより、ルツボ２０２内の溶融した金属酸化物がルツボ２０２の穴を介して流れ落ち、凝固することで金属酸化物である結晶が成長する。この結晶を公知の方法で切断、研磨などの加工により所望の厚みの蛍光体１００とする。
【００４８】
本実施例においては厚みを１００μｍとした。つまり本実施例における蛍光体１００のサイズは５ｍｍ角、厚み１００μｍである。また、（Ｙ１−ｘＣｅｘ）３−Ａｌ５−Ｏ１２全体におけるＣｅ濃度は１．０ａｔ％とし、蛍光体の発光波長は５３２ｎｍにピークをもつスペクトルが得られた。
【００４９】
実施の形態１に係る蛍光体１００の効果を明らかにするために、異なる条件によって作製した蛍光体を用意した。
【００５０】
平均組織サイズの大きさは、結晶引き下げ速度で制御し、所定のサイズとなる条件にて結晶作成を行った、結晶成長としては比較的急冷凝固の状態にて結晶成長させる。
【００５１】
（平均組織サイズ）
図３Ａ及び図３Ｂを用いて蛍光体のマトリックス相の平均組織サイズの測定方法を説明する。図３Ａは、蛍光体の断面のＳＥＭ写真である。図３Ｂは、図３ＡのＳＥＭ写真から１つのラインに沿って２値化したマトリックス相の境界を示す概略図である。例えば、蛍光体組織の断面観察写真は、走査型電子顕微鏡（Ｓｃａｎｎｉｎｇ Ｅｌｅｃｔｒｏｎ Ｍｉｃｒｏｓｃｏｐｅ:ＳＥＭ、日立ハイテクノロジーズ社製ＳＵ−７０）を用いて撮像をする。次いで、得られた蛍光体組織の断面のＳＥＭ像を２値化し、任意のラインにおけるマトリックス相の組織サイズＧＳを抽出し、その平均値を平均組織サイズとした。なお、任意のラインにマトリックス相が５０個以上含まれるような倍率でＳＥＭ像を撮像することが望ましい。
【００５２】
（色むら）
図４は、作製した蛍光体１００の色むらを測定するために使用した装置の構成を表す概略図である。この測定装置は、青色レーザー４０１、ｆ２００レンズ４０２、測定試料４０３、ｆ７５平凸レンズ４０４、光検出器４０５を備える。
蛍光体に照射する青色レーザー４０１は、出力５Ｗ、波長４５０ｎｍであり、その径を０．５ｍｍとなるようにした。蛍光体から放射された光をｆ７５平凸レンズ４０４にてコリメート光にし、もう１つのｆ７５平凸レンズ４０４にて光検出器４０５に集光することで、蛍光体１００から放射された直後の光の状態を検出できるように設定した。
【００５３】
実施例および比較例における蛍光体１００に対し、青色レーザー４０１を入射した面とは反対面から放射される発光成分を光検出器４０５に集光させ、中心部におけるスペクトルを測定する。
中心部のスペクトルの４５０ｎｍにおける強度Ｉｂと５３０ｎｍの強度Ｉｙとの比Ｉｂ／Ｉｙを求める。
【００５４】
色むらの判定基準については下記の通りとした。
・青色レーザーの抜けが改善し車載ヘッドライト用途に用いることが可能な範囲として  Ｉｂ／Ｉｙが０．３以下を○とした。
・青色レーザーの抜けが不十分な範囲ではあるが、一般照明用途に用いることが可能な範囲として  Ｉｂ／Ｉｙが０．３より大きく、０．６以下を△とした。
・青色レーザーの抜けが不十分な範囲として  Ｉｂ／Ｉｙが０．６より大きい場合を×とした。
【００５５】
（蛍光強度）
図５は、作製した蛍光体１００の蛍光強度を測定するために使用した装置の構成を表す概略図である。この測定装置は、青色レーザー４０１、ｆ２００レンズ４０２、測定試料４０３、ｆ７５平凸レンズ４０４、青色光カットフィルター５０１、光強度検出器５０２を備える。
【００５６】
実施例および比較例における蛍光体に対し、青色レーザー４０１を入射した面とは反対面から放射される蛍光成分を光強度検出器５０２に集光させ、蛍光強度を測定する。
【００５７】
なお、光強度検出器５０２の検出上限を超えない範囲で測定するために、照射する青色レーザー４０１のエネルギー密度を１．５Ｗ／ｍｍ２に調整した。また、青色光が黄色光に変換された蛍光強度のみを測定するために、光強度検出器の前に青色光カットフィルター５０１を設置した。蛍光強度の判定基準については下記の通りとした。
・光学製品の中でも車載ヘッドライト用途に用いることが可能な範囲として  蛍光出力が４０ｍＷ以上を○とした。
・光学製品の中でも一般照明用途に用いることが可能な範囲として  蛍光出力が３０ｍＷ以上を△とした。
・光学製品への適用に適合してない範囲として  蛍光出力が３０ｍＷ未満を×とした。
【００５８】
以上の蛍光体１００について、青色レーザーを照射した際、照射した反対側から放射する光の色むらおよび蛍光強度について評価した。
【００５９】
（評価）
比較例１〜７及び実施例１〜５においては、結晶の引き下げ速度つまり結晶の凝固速度を制御することにより平均組織サイズを調整し、波長変換蛍光体１００を作成した。それら蛍光体の色むら及び蛍光強度評価結果を図６の表に示す。
総合評価の基準を以下に示す。
・色むら評価及び蛍光強度評価の両方が○の蛍光体を◎と評価した。
・色むら評価及び蛍光強度評価のどちらかが○の蛍光体を○と評価した。
・色むら評価及び蛍光強度評価の両方が△の蛍光体を△と評価した。
・色むら評価及び蛍光強度評価のどちらかが×の蛍光体を×評価とした。
・総合評価として、◎もしくは○の蛍光体は、車載ヘッドライトに対応可能なものであった。
【００６０】
実施例１〜５において蛍光体の構造物の平均組織サイズは各々０．６３μｍ、０．６０μｍ、０．５６μｍ、０．５４μｍ、０．５３μｍであった。
【００６１】
比較例１〜７において蛍光体の構造物の平均組織サイズは２８μｍ、１．８５μｍ、０．８０μｍ、０．７５μｍ、０．５０μｍ、０．４５μｍ、０．４０μｍであった。なお、０．４０μｍ未満の組織の蛍光体の作成は困難であった。
【００６２】
比較例１〜４及び実施例１〜５の評価結果を対比することにより、蛍光体を構成する構造物の平均組織サイズが小さくなるほど、色むらの指標であるＩｂ／Ｉｙの値が小さくなることがわかる。励起光源の波長を４５０ｎｍとした場合、蛍光体による発光波長は励起光の波長より長い５３０ｎｍにピークを有する蛍光を発する。蛍光波長の長さに近いマトリックス相の平均組織サイズａ（μｍ）と蛍光体の発光波長ｂ（μｍ）とが１≦ａ／ｂ≦１．２の関係式で表される範囲の蛍光体において色むらの評価が高くなっていることがわかる。加えて、蛍光強度も全てこの範囲では４０ｍＷ以上と光学製品の中でもヘッドライトなど指向性が求められる特性を有する蛍光体となっている。
【００６３】
比較例１〜４においては、蛍光体の構造物の平均組織サイズが大きく、蛍光の黄色の光がマトリックス相内を伝播するため、蛍光体からの発光面においては励起光の入射径に比較して大きな面積から光が放射される。この現象により、白色光を形成する蛍光黄色成分が広がり、青色の励起成分が直進的に蛍光体から出るため、色むらの原因となると考えられる。
【００６４】
比較例５〜７においては、蛍光体の構造物の平均組織サイズが蛍光体の発光波長５３０ｎｍより小さくなっている。また、比較例５〜７の蛍光体においては、色むら、および、蛍光強度も実施例５〜７に比較して悪化していることがわかる。まず、平均組織サイズが励起波長および、蛍光波長より小さくなることにより、蛍光体内のマトリックス界面において光の屈折が起こりにくくなる。加えて、発光した光は３６０度に発光するため、蛍光体から光が出る面において励起光の入射径に比較して大きな面積から光が放射されることとなり、色むらが発生すると考えられる。蛍光出力に関しても、光が分散してしまうため、低下していると考えられる。
【００６５】
なお、母体結晶の構造として、ガーネット構造を有するＬｕ３Ａｌ５Ｏ１２でＬｕ２Ｏ３と、熱伝導性を有するマトリックス相１０２であるＡｌ２Ｏ３とからなる結晶においては、（Ｌｕ１−ｘＣｅｘ）３−Ａｌ５−Ｏ１２全体におけるＣｅ濃度は１．０ａｔ％とし、励起光源として発光波長４５０ｎｍを用いた場合、蛍光体の発光波長は５１０ｎｍにピークをもつスペクトルが得られる。
【００６６】
このような蛍光体においても、各マトリックス相の平均組織サイズａ（μｍ）と蛍光体の発光波長ｂ（μｍ）とが１≦ａ／ｂ≦１．２で表される関係式を満たす蛍光体を用いることにより、色むら、及び蛍光強度に優れた光源モジュールを得ることができる。
【００６７】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００６８】
本開示に係る波長変換蛍光体は、耐熱性に優れ、蛍光出力が高い。特に、高い励起エネルギーを発する青色レーザーダイオード（ＬＤ）を励起光源として用いて、ムラの無い白色を光を得る性能に優れている。これにより、本開示に係る蛍光体は、光源としてプロジェクターの高輝度対応や自動車のヘッドランプ遠方照明の要求に対しての蛍光体用途として実用的価値が高い。
【符号の説明】
【００６９】
１００    波長変換蛍光体
１０１    発光性を有するマトリックス相（第１のマトリックス相）
１０２    熱伝導性を有するマトリックス相（第２のマトリックス相）
２０１    高周波炉
２０２    ルツボ
２０３    アウターヒータ
２０４    種結晶
２０５    溶融した金属酸化物
２０６    金属酸化物である結晶
４０１    青色レーザー
４０２    ｆ２００レンズ
４０３    測定試料
４０４    ｆ７５平凸レンズ
４０５    光検出器
５０１    青色光カットフィルター
５０２    光強度検出器
【図１】
2020070406.tif 000003
【図２Ａ】
2020070406.tif 000004
【図２Ｂ】
2020070406.tif 000005
【図３Ａ】
2020070406.tif 000006
【図３Ｂ】
2020070406.tif 000007
【図４】
2020070406.tif 000008
【図５】
2020070406.tif 000009
【図６】
2020070406.tif 000010